Brevet FR3055623A1 — publié le 20180309

ICG70117 FR dépôt texte 3055623 1 LIANT CLAIR SOLIDE A FROID DOMAINE TECHNIQUE La présente invention a pour objet un liant clair solide à froid et sous forme divisée et ses différentes mises en forme. La présente invention concerne également son procédé de transport et/ou de stockage et/ou de manipulation ainsi que ses utilisations pour des applications routières et/ou industrielles. ARRIERE-PLAN TECHNOLOGIQUE Les liants bitumineux classiques, en raison de la présence d'asphaltènes, sont de couleur noire et sont donc difficilement colorables. Les revêtements colorés sont de plus en plus utilisés car ils permettent entre autres, d'améliorer la sécurité des usagers de la route en identifiant clairement les voies spécifiques telles que les voies piétonnes, les pistes cyclables, les voies de bus. Ils permettent aussi de matérialiser certaines zones de danger comme les entrées d'agglomération ou les virages dangereux. Les revêtements colorés favorisent la visibilité en condition de faible luminosité, par exemple la nuit ou dans des sites particuliers tels que les tunnels. Enfin, ils permettent tout simplement d'améliorer l'aspect esthétique de la voirie urbaine et peuvent être utilisés pour les places publiques, les cours d'immeubles et d'écoles, les trottoirs, les rues piétonnes, les allées de jardins et de parcs, les aires de parking et de repos. Par conséquent, pour toutes les applications précitées, on préfère utiliser des liants clairs de synthèse, ne contenant pas d'asphaltènes et pouvant être colorés. De manière générale, le liant clair est stocké et transporté à chaud, en vrac, dans des camions-citernes ou par bateaux à des températures élevées de l'ordre de 120°C à 160°C. Or le stockage et le transport de liant clair à chaud présente certains inconvénients. D'une part, le transport de liant clair à chaud sous forme liquide est considéré comme dangereux et il est très encadré d'un point de vue règlementaire. Ce mode de transport ne présente pas de difficultés particulières lorsque les équipements et les infrastructures de transport sont en bon état. Dans le cas contraire, il peut devenir problématique : si le camion-citerne n'est pas suffisamment calorifugé, le liant clair pourra devenir visqueux durant un trajet trop long. Les distances de livraison de liant clair sont donc limitées. D'autre part, ICG70117 FR dépôt texte 3055623 2 le maintien du liant clair à des températures élevées dans les cuves ou dans les camions-citernes consomme de l'énergie. En outre, le maintien en température du liant clair pendant une période donnée peut affecter les propriétés du liant clair, notamment la modification de la couleur du liant clair et les propriétés de vieillissement et ainsi 5 changer les performances finales de l'enrobé. Pour pallier aux problèmes de transport et de stockage du liant clair à chaud, des solutions de transport et de stockage en conditionnement à froid ont été développées. Ce mode de transport du liant clair en conditionnement à froid ne représente qu'une fraction minime des quantités transportées dans le monde, mais il correspond à des besoins bien 10 réels pour les régions géographiques d'accès difficile et coûteux par les moyens de transport traditionnels. A titre d'exemple on peut citer le transport du liant clair à température ambiante dans des fûts métalliques. Ce moyen est de plus en plus contestable d'un point de vue environnemental car le liant clair froid stocké dans les fûts doit être réchauffé avant son 15 utilisation. Or cette opération est difficile à mettre en oeuvre pour ce type de conditionnement et les fûts constituent un déchet après utilisation. D'autre part, le stockage du liant clair à froid dans des fûts conduit à des pertes car le liant clair est visqueux et une partie du produit reste sur les parois du fût lors du transvasement dans les cuves. Quant à la manipulation et au transport de liant clair dans ces fûts, ils peuvent 20 s'avérer difficiles et dangereux si l'équipement spécialisé de manutention des fûts n'est pas disponible chez les transporteurs ou sur le lieu d'utilisation du liant clair. Il existe donc un besoin de trouver une solution de stockage et de transport du liant clair à froid permettant de remédier aux inconvénients cités ci-dessus. Un objectif de l'invention est de proposer un procédé écologique et économique pour 25 transporter et/ou stocker et/ou manipuler le liant clair à température ambiante, permettant d'éviter l'utilisation de moyens supplémentaires pour le maintien en température dudit liant clair lors du transport et/ou du stockage et/ou de la manipulation et permettant de minimiser la présence de déchets et/ou de résidus. En particulier, le but de la présente invention est de proposer un procédé de transport et/ou de stockage du liant clair à froid amélioré. ICG70117 FR dépôt texte 3055623 3 Un autre objectif de l'invention est de proposer un procédé permettant une manipulation facile du liant clair lors des opérations de manutention. Un autre objectif de la présente invention est de fournir un liant clair transportable et/ou stockable et/ou manipulable à température ambiante, notamment à température ambiante 5 élevée, et dont les propriétés sont conservées au cours du temps. En particulier, le but de la présente invention est de fournir un liant clair transportable et/ou stockable pendant une durée supérieure à 2 mois, de préférence à 3 mois, et à température ambiante élevée, notamment à une température inférieure à 100°C, de préférence de 20°C à 80°C. 10 Un autre objectif de l'invention est de proposer un liant clair facilement manipulable, notamment à température ambiante élevée, en particulier à une température allant jusqu'à 100°C, de préférence de 20°C à 80°C. En particulier, le but de la présente invention est de fournir un liant clair facilement manipulable après une durée de transport et/ou de stockage prolongée à température 15 ambiante élevée, notamment pendant une durée de transport et/ou de stockage supérieure à 2 mois, de préférence supérieure à 3 mois, et à une température allant jusqu'à 100°C, de préférence entre 20°C et 80°C. Un autre objectif de la présente invention est de fournir un liant clair sous une forme solide à température ambiante, de façon à pouvoir le manipuler sans perte de matière. On 20 a cherché à fournir un liant clair qui soit sous une forme permettant de le transporter, de le stocker, de le transvaser dans un équipement, même à une température ambiante élevée, sans avoir besoin de le chauffer, et sans perte de matière. Le liant clair proposé est sous forme divisée et solide à température ambiante de telle sorte qu'il permet de résoudre de façon satisfaisante les problèmes évoqués ci-dessus. En outre, un autre 25 objectif de l'invention est la fourniture d'un liant clair sous une forme permettant de le transporter, de le stocker, de le transvaser dans un équipement, même à une température ambiante élevée, sans avoir besoin de le chauffer, et sans perte de matière, on a également cherché à fournir un liant clair directement utilisable sans autres étapes de modifications. 30 ICG70117 FR dépôt texte 3055623 4 Un autre objectif de l'invention est de fournir un kit de liant clair stockable et/ou transportable à froid. Un autre objectif est de proposer un procédé industriel et économique pour fabriquer du liant clair transportable et/ou stockable à température ambiante. 5 Un autre objectif de l'invention est de proposer un procédé industriel et économique pour fabriquer des enrobés à partir de liant clair transportable et/ou stockable à température ambiante. RE SUME L'invention concerne un liant clair solide à froid et sous forme divisée comprenant au 10 moins une base de liant clair et au moins un additif chimique choisi parmi un composé organique, une paraffine, un acide polyphosphorique et leurs mélanges. L'invention concerne encore un procédé de préparation d'un liant clair, comprenant : - le mélange d'au moins une base de liant clair et d'au moins un additif chimique choisi 15 parmi un composé organique, une paraffine, un acide polyphosphorique et leurs mélanges, pour former un liant clair additivé, - la mise en forme du liant clair additivé sous forme de pain ou de granules. Selon un mode de réalisation préféré, le liant clair comprend de 0,1% à 5% en masse, de 20 préférence de 0,5% à 4% en masse, plus préférentiellement de 0,5% à 2,5% en masse dudit additif chimique par rapport à la masse totale de ladite base de liant clair. Selon un mode de réalisation encore préféré, l'additif chimique est un composé organique qui présente une masse molaire en masse inférieure ou égale à 2000 gmol-1, de 25 préférence une masse molaire inférieure ou égale à 1000 gmol-1. Selon un mode de réalisation préféré, le liant clair comprend au moins : (i) un agent plastifiant, (ii) un agent structurant et, 30 (iii) un copolymère, ICG70117 FR dépôt texte 3055623 5 (iv) un additif chimique choisi parmi un composé organique, une paraffine, un acide polyphosphorique et leurs mélanges. Selon un mode de réalisation préféré, le liant clair est sous forme de pain ou de granules. 5 L'invention concerne également un kit comprenant au moins : - un liant clair solide à froid et sous forme divisée tel que défini ci-dessus et de façon détaillée ci-dessous, - une capsule comprenant un composé choisi parmi au moins un copolymère à base de 10 motifs diène conjugué et de motifs hydrocarbure monovinyl aromatique, par exemple à base de motifs butadiène et de motifs styrène, au moins un dope d'adhésivité, au moins un agent colorant et leur mélange. Selon un mode de réalisation préféré, le liant clair solide à froid et sous forme divisée est 15 sous forme de pain. Selon un mode de réalisation préféré, le liant clair solide à froid et sous forme divisée comprend sur une de ses faces, une cavité permettant de loger tout ou partie de la capsule. Selon un mode de réalisation préféré, la capsule est logée tout ou partie dans ladite cavité 20 de manière amovible. L'invention concerne encore un procédé de transport et/ou de stockage et/ou de manipulation de liant clair solide à froid et sous forme divisée ou d'un kit comprenant un tel liant clair, ledit liant clair étant transporté et/ou stocké et/ou manipulé sous forme de 25 pains ou de granules de liant clair solides à température ambiante élevée Selon un mode de réalisation préféré, ledit liant clair ou ledit kit est transporté et/ou stocké et/ou manipulé sous forme de pains ou de granules de liant clair solides à température ambiante élevée. 30 L'invention concerne également l'utilisation de liant clair solide à froid et sous forme divisée ou d'un kit comprenant un tel liant clair, pour la fabrication d'enrobés ou d'asphaltes coulés. ICG70117 FR dépôt texte 3055623 6 L'invention concerne également un procédé de fabrication d'enrobés ou d'asphaltes coulés comprenant au moins un liant clair et des granulats, le liant clair étant choisi parmi les liants clairs solides à froid et sous forme divisée, ce procédé comprenant au moins les 5 étapes de : - chauffage des granulats à une température allant de 100°C à 180°C, - mélange des granulats avec le liant clair dans une cuve telle qu'un malaxeur ou un tambour malaxeur, - obtention d'enrobés ou d'asphaltes coulés. 10 Selon un mode de réalisation préféré, le procédé ne comporte pas d'étape de chauffage du liant clair solide à froid et sous forme divisée avant son mélange avec les granulats. L'invention concerne également l'utilisation de liant clair solide à froid et sous forme 15 divisée ou d'un kit comprenant un tel liant clair, pour la fabrication d'émulsions. DESCRIPTION DETAILLEE DE L'INVENTION Liant clair solide à froid et sous forme divisée Un objet de l'invention concerne un liant clair solide à froid et sous forme divisée 20 comprenant au moins une base de liant clair et au moins un additif chimique choisi parmi un composé organique, une paraffine, un acide polyphosphorique et leurs mélanges. Selon un mode de réalisation de l'invention, le liant clair additivé comprend de 0,1% à 5% en masse, de préférence de 0,5% à 4% en masse, plus préférentiellement de 0,5% à 2,5% en masse dudit additif chimique par rapport à la masse totale dudit liant clair 25 additivé. On entend par liant clair solide à froid et sous forme divisée, un liant clair solide à température ambiante qui est conditionné sous une forme divisée, c'est-à-dire sous forme d'unités distinctes les unes des autres, que l'on nomme granules ou pains. ICG70117 FR dépôt texte 3055623 7 Le liant clair selon l'invention est désigné indifféremment dans la présente description « liant clair solide à froid et sous forme divisée » ou « liant clair additivé ». On entend par base de liant clair, des compositions comprenant au moins un agent 5 plastifiant, par exemple une huile d'origine pétrolière ou d'origine végétale, au moins un agent structurant, par exemple une résine hydrocarbonée d'origine pétrolière ou d'origine végétale, au moins un polymère et optionnellement au moins un dope d'adhésivité. L'expression « compris entre X et Y », inclut les bornes. Cette expression signifie donc que l'intervalle visé comprend les valeurs X, Y et toutes les valeurs allant de X à Y. 10 La composition des bases de liants clairs détermine certaines propriétés essentielles de ces liants, en particulier l'indice de plasticité, la viscosité du liant, ou la couleur qui doit être la plus claire possible. De préférence, le liant clair est une composition utilisable en substitution des liants à 15 base de bitume pour la préparation par exemple d'enrobé bitumineux coloré. Un liant clair est exempt d'asphaltènes et peut donc garder la teinte naturelle du granulat auquel il est mélangé ou être aisément coloré à l'aide de pigments. Selon un mode de réalisation de l'invention, le liant clair additivé est sous forme de pain ou de granules. 20 Un autre objet de l'invention concerne un procédé de préparation d'un liant clair selon l'invention, comprenant : - le mélange d'au moins une base de liant clair et d'au moins un additif chimique choisi parmi un composé organique, une paraffine, un acide polyphosphorique et leurs mélanges, pour donner un liant clair additivé, 25 - la mise en forme du liant clair additivé sous forme de pain ou de granules. Selon un premier mode de réalisation particulier, l'étape de mélange est réalisée en mettant en contact : ICG70117 FR dépôt texte 3055623 8 au moins une base de liant clair, entre 0,1% et 5% en masse, de préférence entre 0,5% et 4% en masse, plus préférentiellement entre 0,5% et 2,5% en masse d'au moins un additif chimique en masse du ou des additif(s) chimique(s) par rapport à la masse totale de ladite 5 base de liant clair. Selon un autre mode de réalisation particulier, l'étape de mélange est réalisée en mettant en contact : au moins une base de liant clair, 10 entre 5% et 30% en masse, de préférence entre 6% et 28% en masse, plus préférentiellement entre 7% et 26% en masse du ou des additif(s) chimique(s) par rapport à la masse totale de ladite base de liant clair. Au sens de l'invention, lorsque le liant clair solide à froid et sous forme divisée 15 comprend entre 5% et 30% en masse, de préférence entre 6% et 28% en masse, plus préférentiellement entre 7% et 26% en masse de l'additif chimique par rapport à la masse totale de la base de liant clair, ledit liant clair peut également s'appeler liant clair concentré. 20 Dans la suite de la description, les pourcentages massiques sont calculés par rapport à la masse totale de la base de liant clair. De préférence, on opère à des températures de fabrication du liant clair solide à froid et sous forme divisée comprises entre 100°C et 200°C, de préférence entre 140°C et 200°C, 25 plus préférentiellement entre 140°C et 170°C, et sous agitation pendant une durée d'au moins 10 minutes, de préférence comprise entre 30 minutes et 10 heures, plus préférentiellement entre 1 heure et 6 heures. On entend par température de fabrication, la température de chauffage du liant clair avant mélange avec l'additif chimique ainsi que la température de mélange entre le liant clair et l'additif chimique. La température et la 30 durée du chauffage varient selon la quantité de liant clair utilisée et sont définies par la norme NF EN 12594. ICG70117 FR dépôt texte 3055623 9 Selon un mode de réalisation de l'invention, la base de liant clair comprend : i) un agent plastifiant, par exemple une huile naturelle ou synthétique, dépourvue d'asphaltènes, ii) un agent structurant, par exemple une résine hydrocarbonée ou végétale, 5 iii) un copolymère, iv) les cas échéant, des agents dopants, ou dopes, ou dopes d'adhésivité. Des compositions de liant clair sont décrites dans les demandes de brevet suivantes et ces compositions de liant clair peuvent être mises en oeuvre comme base de liant clair dans la présente invention. 10 On peut utiliser comme base de liant clair un liant clair comprenant des huiles blanches hydrogénées comprenant au moins 60% de carbones paraffiniques (selon la méthode ASTM D2140), et une résine hydrocarbonée, le cas échéant en mélange avec des copolymères du type éthylène-acétate de vinyle (EVA) ou polyéthylène basse densité, par exemple du type EPDM (éthylène-propylène-diène-monomère), tel que décrit dans 15 WO 01/53409. On peut utiliser comme base de liant clair un liant clair comprenant une huile avec une teneur en naphténiques entre 35% et 80% et une résine hydrocarbonée, comme décrit dans EP 1783174. On peut utiliser comme base de liant clair un liant clair comprenant une huile 20 synthétique, une résine et un polymère de type SBS ou SIS, comme décrit dans EP 1473327. On peut utiliser comme base de liant clair, un liant clair comprenant : - au moins une huile d'origine pétrolière, de préférence une huile aromatique comprenant des extraits aromatiques de résidus de pétrole, obtenus par extraction ou désaromatisation 25 de résidus de distillations de coupes pétrolières, et - au moins une résine d'origine végétale, de préférence choisie parmi les esters de colophanes, les esters du glycérol et de colophanes, les esters du pentaérythritol et de colophanes, pris seuls ou en mélange, comme décrit dans WO 2009/150519. ICG70117 FR dépôt texte 3055623 10 On peut utiliser comme base de liant clair un liant synthétique clair comprenant : - au moins une huile d'origine végétale de préférence choisie parmi les huiles de colza, de tournesol, de soja, de lin, d'olive, de palme, de ricin, de bois, de maïs, de courge, de pépins de raisin, de jojoba, de sésame, de noix, de noisette, d'amande, de karité, de 5 macadamia, de coton, de luzerne, de seigle, de carthame, d'arachide, de coco et de coprah, et leurs mélanges, - au moins une résine d'origine pétrolière, de préférence choisie parmi les résines d'origine pétrolière hydrocarbonées issues de la copolymérisation de coupes pétrolières aromatiques, aliphatiques, cyclopentadiéniques prises seules ou en mélange et, 10 - au moins un polymère, de préférence choisi parmi les copolymères de styrène et de butadiène, les copolymères de styrène et d'isoprène, les terpolymères éthylène/propène/diène, les polychloroprènes, les copolymères d'éthylène et d'acétate de vinyle, les copolymères d'éthylène et d'acrylate de méthyle, les copolymères d'éthylène et d' acrylate de butyle, les terpolymères éthylène/acrylate de méthyle/méthacrylate de 15 glycidyle, les terpolymères éthylène/acrylate de butyle/anhydride maléique, les polypropylènes atactiques, pris seuls ou en mélanges, la quantité d'huile d'origine végétale dans le liant étant supérieure ou égale à 10% en masse et la quantité de polymère dans le liant étant inférieure ou égale à 15% en masse, comme décrit dans WO 2010/055491. 20 Selon un autre mode de réalisation de l'invention, la base de liant clair comprend : (i) un agent plastifiant constitué d'une huile contenant une teneur totale en composés paraffiniques, mesurée selon la méthode ASTM D2140, d'au moins 50%, de préférence d'au moins 60% en poids, plus préférentiellement comprise entre 50% et 25 90%, de préférence entre 60% et 80%, et (ii) un copolymère à base de motifs diène conjugué et de motifs hydrocarbure monovinyl aromatique, par exemple à base de motif butadiène et de motifs styrène. De préférence, l'huile est une huile synthétique issue des coupes d'unité de désasphaltage (ou « huile DAO »). 30 De préférence, l'huile contient une teneur totale en composés paraffiniques supérieure ou égale à 50%, de préférence supérieure ou égale à 60% en poids, et une teneur totale en composés naphténiques inférieure ou égale à 25% en poids, mesurée selon la méthode ASTM D2140. ICG70117 FR dépôt texte 3055623 11 De préférence, l'huile contient une teneur totale en composés paraffiniques supérieure ou égale à 50%, de préférence supérieure ou égale à 60% en poids, une teneur totale en composés naphténiques inférieure ou égale à 25% en poids, et une teneur totale en composés aromatiques inférieure ou égale à 25% en poids, mesurée selon la méthode 5 ASTM D2140. Par exemple, l'huile contient une teneur totale en composés paraffiniques, mesurée selon la méthode ASTM D2140, comprise entre 50% et 90%, de préférence entre 60% et 80% en poids, une teneur totale en composés naphténiques comprise entre 5% et 25% en poids, et une teneur totale en composés aromatiques comprise entre 5% et 25% en poids. 10 De préférence, l'huile a un point d'aniline, mesuré selon la norme 1S02977 : 1997, supérieur ou égal à 80°C, de préférence supérieur ou égal à 90 °C, par exemple supérieur à 100°C. De préférence, la base de liant clair comprend de préférence (i) de 40 à 80% en poids d'agent plastifiant, (ii) de 20 à 50% en poids de résine, (iii) de 1 à 7% en poids de 15 copolymère ; et, (iv) éventuellement de 0,05% à 0,5% en poids de dope d'adhésivité, par exemple d'amine, par rapport au poids de base de liant clair. Avantageusement, la base de liant clair comprend de préférence (i) de 40 à 80% en poids d'agent plastifiant, (ii) de 20 à 50% en poids de résine, (iii) de 1 à 7% en poids de copolymère ; et, (iv) de 0,05% à 0,5% en poids de dope d'adhésivité, par exemple 20 d'amine, par rapport au poids de base de liant clair. Avantageusement, la base de liant clair comprend également (i) de 45% à 70% en poids d'agent plastifiant, (ii) de 25 à 50% en poids de résine, (iii) de 1% à 7% en poids de copolymère ; et, (iv) éventuellement de 0,1% et 0,3% en poids de dope d'adhésivité, par rapport au poids total de base de liant clair. 25 De préférence, la base de liant clair consiste essentiellement en (i) de 40 à 80% en poids d'agent plastifiant, (ii) de 20 à 50% en poids de résine, (iii) de 1 à 7% en poids de copolymère, par rapport au poids total de base de liant clair. ICG70117 FR dépôt texte 3055623 12 Avantageusement, la base de liant clair consiste essentiellement en (i) de 40 à 80% en poids d'agent plastifiant, (ii) de 20 à 50% en poids de résine, (iii) de 1 à 7% en poids de copolymère et (iv) de 0,05% à 0,5% en poids de dope d'adhésivité, par rapport au poids total de base de liant clair. 5 Avantageusement, la base de liant clair consiste essentiellement également en (i) de 45% à 70% en poids d'agent plastifiant, (ii) de 25 à 50% en poids de résine (iii) de 1% à 7% en poids de copolymère ; et, (iv) de 0,1% et 0,3% en poids de dope d'adhésivité, par rapport au poids total de base de liant clair. De préférence, le copolymère est un copolymère à base de motifs de styrène et de 10 butadiène qui comprend une teneur pondérale en butadiène 1-2 allant de 5 à 70%. De préférence, le copolymère est avantageusement un copolymère à base de motifs de styrène et de butadiène qui comprend une teneur pondérale en butadiène 1-2 allant de 5 à 70% et une teneur pondérale en groupement 1,2-vinyle comprise entre 10 et 40%. Par exemple, ledit copolymère à base de motifs de styrène et de butadiène a une masse 15 moléculaire moyenne en masse comprise entre 10 000 et 500 000, de préférence entre 50 000 et 200 000, et plus préférentiellement entre 50 000 et 150 000 daltons. De préférence, on utilisera un copolymère bloc styrène/butadiène ou bloc styrène/butadiène/styrène. Les liants clairs selon l'invention sont avantageusement caractérisés en ce qu'ils 20 présentent un indice de couleur inférieur ou égal à 4, de préférence inférieur ou égal à 3, tel que déterminé selon l'échelle ASTM DH4. En outre, ils peuvent avantageusement présenter une température de ramollissement Température Bille-Anneau déterminée selon la norme NF EN1427 comprise entre 55°C et 90°C. 25 De préférence, le liant clair selon l'invention a une pénétrabilité à 25°C, mesurée selon la norme NF EN 1426, comprise entre 10 et 220 1/10 mm, de préférence entre 30 et 100 1/10 mm, plus préférentiellement entre 40 et 80 1/10 mm. L'homme du métier peut moduler la pénétrabilité du liant clair de l'invention notamment en choisissant ICG70117 FR dépôt texte 3055623 13 judicieusement le rapport en poids [agent structurant/agent plastifiant] dans la composition de la base de liant clair. En effet, il est connu qu'une augmentation de ce rapport permet de diminuer la pénétrabilité à 25°C. Les bases de liants clairs mises en oeuvre dans l'invention peuvent être préparées par 5 exemple selon le procédé suivant comprenant les étapes de : (i) mélange de l'agent plastifiant, par exemple l'huile DAO, et chauffage à une température comprise entre 140-200°C, par exemple de 10 minutes à 30 minutes, (ii) ajout de l'agent structurant, par exemple la résine hydrocarbonée, mélange et 10 chauffage à une température comprise entre 140-200°C, par exemple de 30 minutes à 2 heures, (iii) ajout du ou des polymères, par exemple le SBS, mélange et chauffage à une température comprise entre 140-200°C, par exemple, de 90 minutes à 3 heures, de préférence de 90 minutes à 2 heures 30, 15 (iv) ajout éventuel d'un dope d'adhésivité, mélange et chauffage à une température comprise entre 140-200°C, par exemple, de 5 minutes à 20 minutes. L'ordre des étapes (i) à (iv) peut être modifié. L'agent plastifiant 20 Par « agent plastifiant », on entend au sens de l'invention, un constituant chimique permettant de fluidifier et de réduire la viscosité et le module du liant obtenu. Dans un mode de réalisation de l'invention, l'agent plastifiant est choisi parmi les huiles d'origine pétrolière, les huiles d'origine végétale et leur mélange. Dans un mode de réalisation préféré de l'invention, les huiles d'origine végétale sont 25 choisies parmi les huiles de colza, de tournesol, de soja, de lin, d'olive, de palme, de ricin, de bois, de maïs, de courge, de pépins de raisin, de jojoba, de sésame, de noix, de noisette, d'amande, de karité, de macadamia, de coton, de luzerne, de seigle, de carthame, d'arachide, de coco et de coprah, et leurs mélanges. ICG70117 FR dépôt texte 3055623 14 De préférence, les huiles d'origine végétale sont choisies parmi les huiles de colza, de tournesol, de lin, de coco, de soja, et leurs mélanges. Dans un mode de réalisation préféré de l'invention, les huiles d'origine pétrolière sont choisies parmi les huiles aromatiques ou les huiles d'origine synthétique. 5 De préférence, les huiles aromatiques comprennent des extraits aromatiques de résidus de pétrole, obtenus par extraction ou désaromatisation de résidus de distillations de coupes pétrolières. Plus préférentiellement, les huiles aromatiques ont une teneur en composés aromatiques comprise entre 30 et 95% en poids, avantageusement comprise entre 50 et 90% en poids, 10 plus avantageusement comprise entre 60 et 85% en poids (méthode SARA : Saturés/Aromatiques/Résines/Asphaltènes). Plus préférentiellement, les huiles aromatiques ont une teneur en composés saturés comprise entre 1 et 20% en poids, avantageusement comprise entre 3 et 15% en poids, plus avantageusement comprise entre 5 et 10% en poids (méthode SARA : 15 Saturés/Aromatiques/Résines/Asphaltènes). Plus préférentiellement, les huiles aromatiques ont une teneur en composés résiniques comprise entre 1 et 10% en poids, avantageusement comprise entre 3 et 5% en poids, (méthode SARA : Saturés/Aromatiques/Résines/Asphaltènes). Dans un mode préféré de réalisation de l'invention, les huiles d'origine synthétique sont 20 issues des coupes de désasphaltage de distillation sous pression réduite (résidu sous vide, RSV) de pétrole brut (ci-après dénommée « huile DAO »). En particulier, dans un mode de réalisation préféré, l'agent plastifiant est constitué uniquement d'une huile DAO. Les teneurs en composés paraffiniques, naphténiques et aromatiques mentionnées dans la 25 présente demande sont déterminées selon la norme ASTM D2140, en % poids par rapport au poids de l'huile. ICG70117 FR dépôt texte 3055623 15 Dans un mode de réalisation spécifique, l'agent plastifiant est une huile, par exemple une huile DAO, contenant une teneur totale en composés paraffiniques d'au moins 50% en poids, de préférence d'au moins 60% en poids, par exemple comprise entre 50% et 90%, de préférence entre 60% et 90%, plus préférentiellement entre 50% et 80% et en 5 particulier compris entre 55% et 70% ou en particulier compris entre 60% et 75%. Dans un mode de réalisation plus spécifique, l'agent plastifiant est une huile, par exemple une huile DAO, contenant en outre une teneur totale en composés naphténiques qui n'excède pas 25%, par exemple comprise entre 5% et 25%, et en particulier compris entre 10% et 25%. 10 Dans un mode de réalisation plus spécifique, l'agent plastifiant est une huile, par exemple une huile DAO, contenant en outre une teneur totale en aromatiques qui n'excède pas 25%, par exemple comprise entre 5% et 25%, et en particulier compris entre 8% et 18%. Dans un mode particulièrement préféré, l'agent plastifiant est une huile, par exemple une 15 huile DAO, comprenant les teneurs respectives : (i) une teneur totale en composés paraffiniques compris entre 50% et 90% ; (ii) une teneur totale en composés naphténiques compris entre 5% et 25%, par exemple entre 15% et 25% ; et (iii) une teneur totale en composés aromatiques compris entre 5% et 25%, par 20 exemple entre 10% et 15%. Dans un mode plus particulièrement préféré, l'agent plastifiant est une huile, par exemple une huile DAO, comprenant les teneurs respectives : (i) une teneur totale en composés paraffiniques compris entre 60% et 75% ; (ii) une teneur totale en composés naphténiques compris entre 5% et 25%, par 25 exemple entre 15% et 25% ; et (iii) une teneur totale en composés aromatiques compris entre 5% et 25%, par exemple entre 10% et 15%. ICG70117 FR dépôt texte 3055623 16 Des huiles répondant aux caractéristiques ci-dessus et utilisables pour la préparation du liant clair selon l'invention sont obtenues par les procédés de désasphaltage des résidus sous vide (RSV) issus du raffinage du pétrole, par exemple par un désasphaltage à l'aide d'un solvant en C3 à C6, de préférence au propane. Ces procédés de désasphaltages sont 5 bien connus de l'homme du métier et sont décrits par exemple dans Lee et al 2014, Fuel Processing Technology 119 : 204-210 : Les résidus issus de la distillation sous vide (RSV) sont séparés selon leur poids moléculaire en présence de solvant C3 à C6 (par exemple le propane). L'huile dite DAO (« deasphalted oil ») ainsi obtenue est riche en paraffine, présente une très faible teneur en asphaltènes, a une température d'évaporation 10 comprise entre 440°C et 750°C, et une gravité API bien supérieure à celle des résidus sous vide. Les teneurs respectives en composés paraffiniques, naphténiques et aromatiques dépendent dans une certaine mesure de la nature du pétrole brut à l'origine de l'huile DAO et du processus de raffinage utilisé. L'homme du métier sait déterminer les teneurs 15 respectives en composés paraffiniques, naphténiques et aromatiques d'une huile DAO par exemple à l'aide de la méthode de fractionnement SARA également décrite dans Lee et al 2014, Fuel Processing Technology 119 : 204-210 et ainsi sélectionner l'huile DAO approprié pour la préparation du liant clair selon l'invention. Dans un mode de réalisation, la quantité d'agent plastifiant mise en oeuvre dans le 20 procédé de préparation de la base de liant clair est de 40% à 80%, de préférence de 45% à 70% en poids par rapport au poids total de base de liant clair. L'agent structurant Par « agent structurant », on entend tout constituant chimique conférant des propriétés mécaniques et une cohésivité satisfaisante audit liant. 25 L'agent structurant utilisé dans le cadre de l'invention, est une résine, de préférence choisie parmi les résines d'origine pétrolière hydrocarbonée ou d'origine végétale. Selon un mode de réalisation, les résines d'origine végétale sont choisies parmi les ester de colophanes tels que les esters méthyliques de colophanes, les esters du glycérol et de colophanes, les esters du pentaérythritol et de colophanes, et leur mélange. ICG70117 FR dépôt texte 3055623 17 Selon un mode de réalisation, les résines d'origine végétale sont obtenues à partir de végétaux et/ou de plantes. Elles peuvent être de récolte, c'est-à-dire récoltées à partir du végétal vivant. Elles peuvent être utilisées telles quelles, on parle alors de résines naturelles ou être transformées chimiquement, on parle alors de résines naturelles 5 modifiées. Parmi les résines de récolte, on trouve les résines accroïdes, le dammar, les colophanes naturelles, les colophanes modifiées, les esters de colophane et les résinates métalliques. Celles-ci peuvent être prises seules ou en mélange. Parmi les colophanes naturelles, on peut citer les colophanes de gemme et de bois, en 10 particulier de pin, et/ou de tall oil. Ces colophanes naturelles peuvent être prises seules ou en mélange. Parmi les colophanes modifiées, on peut citer les colophanes hydrogénées, les colophanes dismutées, les colophanes polymérisées et/ou les colophanes maléisées. Ces colophanes naturelles modifiées peuvent être prises seules ou en mélange, et subir un ou 15 plusieurs traitement de dismutation, polymérisation et/ou maléisation. Parmi les esters de colophanes, on peut citer les esters méthyliques de colophanes naturelles, les esters méthyliques de colophanes hydrogénées, les esters du glycérol et de colophanes naturelles, les esters du glycérol et de colophanes hydrogénées, les esters du glycérol et de colophanes dismutées, les esters du glycérol et de colophanes 20 polymérisées, les esters du glycérol et de colophanes maléisées, les esters du pentaérythritol et de colophanes naturelles et les esters du pentaérythritol et de colophanes hydrogénées. Ces esters de colophanes peuvent être pris seuls ou en mélange et provenir de colophanes ayant subi un ou plusieurs traitement de dismutation, polymérisation et/ou maléisation. 25 Les esters du pentaérythritol et de colophanes naturelles et les esters du pentaérythritol et de colophanes hydrogénées sont les esters de colophanes préférés. Parmi les résinates métalliques, on peut citer les carboxylates métalliques, par exemple de Ca, Zn, Mg, Ba, Pb, Co, obtenus à partir de colophanes naturelles ou de colophanes modifiées. On préfère les résinates de calcium, les résinates de zinc, les résinates mixtes 30 calcium/zinc, pris seuls ou en mélange. Pour plus d'informations sur les résines d'origine végétale utilisables selon l'invention, se référer à l'article K340 de Bernard Delmond publié dans les « Techniques de l'ingénieur ». ICG70117 FR dépôt texte 3055623 18 De préférence, les résines d'origine végétale ont une température de ramollissement comprise entre 60°C et 200°C, de préférence entre 80°C et 150°C, plus préférentiellement entre 90°C et 110°C. De préférence, les résines d'origine végétale ont un indice d'acidité compris entre 2 mg 5 et 25 mg, de préférence entre 5 mg et 20 mg, plus préférentiellement entre 6 mg et 16 mg. Les résines d'origine pétrolière hydrocarbonée sont issues de la copolymérisation de coupes pétrolières aromatiques, aliphatiques, cyclopentadiéniques, prises seules ou en mélange, de préférence issues de couples pétrolières aromatiques. Par exemple, il peut 10 s'agir d'une résine thermoplastique polycycloaliphatique, par exemple du type homopolymères de cyclopentadiène hydrogénés, à faible masse moléculaire. Plus particulièrement, la résine hydrocarbonée du type des cyclopentanes a un point de ramollissement (ou température Bille-Anneau, TBA, selon la norme NF T 66-008) supérieur à 125°C, et un indice de couleur Gardner (selon la norme NF T 20-030) égal au 15 maximum à 1. Le rapport en poids entre l'agent structurant et l'agent plastifiant mis en oeuvre pour la préparation du liant clair selon l'invention, est compris en général, de 0,3 à 1,5, par exemple de 0, 5 à 1. Dans un mode de réalisation spécifique, la quantité d'agent structurant mise en oeuvre 20 dans le procédé de préparation de la base de liant clair est de 25 à 50% en poids par rapport au poids total de base de liant clair. Le polymère Le polymère mis en oeuvre dans le procédé de préparation du liant clair selon l'invention est un copolymère à base de motifs diène conjugué et de motifs hydrocarbure monovinyl 25 aromatique. Le diène conjugué est choisi de préférence parmi ceux comportant de 4 à 8 atomes de carbone par monomère, par exemple le butadiène, le 2-méthyl-1,3-butadiène (isoprène), le 2,3-diméthy1-1,3-butadiène, le 1,3-pentadiène et le 1,2-hexadiène, chloroprène, butadiène carboxylé, isoprène carboxylé, en particulier le butadiène et l'isoprène, et leurs mélanges. ICG70117 FR dépôt texte 3055623 19 L'hydrocarbure monovinyl aromatique est choisi de préférence parmi le styrène, l'ométhyl styrène, le p-méthyl styrène, le p-tert-butylstyrène, le 2,3 diméthyl- styrène, Paméthyl styrène, le vinyl naphtalène, le vinyl toluène, le vinyl xylène, et analogues ou leurs mélanges, en particulier le styrène. 5 Plus particulièrement, le polymère consiste en un ou plusieurs copolymères choisis parmi les copolymères séquences, de styrène et de butadiène, de styrène et d'isoprène, de styrène et de chloroprène, de styrène et de butadiène carboxylé ou encore de styrène et d'isoprène carboxylé. Un copolymère préféré est un copolymère à base de motifs butadiène et de motifs styrène tel que le copolymère bloc styrène/butadiène SB ou le 10 copolymère bloc styrène/butadiène/styrène SB S. Le copolymère de styrène et de diène conjugué, en particulier le copolymère de styrène et de butadiène, possède avantageusement une teneur pondérale en styrène allant de 5 à 50%, de préférence de 20 à 50%. Le copolymère de styrène et de diène conjugué, en particulier le copolymère de styrène et 15 de butadiène, possède avantageusement une teneur pondérale en butadiène (1-2 et 1-4) allant de 50 à 95%. Le copolymère de styrène et de diène conjugué, en particulier le copolymère de styrène et de butadiène, possède avantageusement une teneur pondérale en butadiène 1-2 allant de 5 à 70%, de préférence de 5 à 50%. Les motifs butadiène 1-2 sont les motifs qui résultent de la polymérisation via l'addition 1-2 des motifs butadiène. 20 La masse moléculaire moyenne en masse du copolymère de styrène et de diène conjugué, et notamment celle du copolymère de styrène et de butadiène, peut être comprise, par exemple, entre 10 000 et 500 000, de préférence entre 50 000 et 200 000 et plus préférentiellement de 50 000 à 150 000 daltons. Dans un mode de réalisation spécifique, le liant clair ne comprend pas de polymère du 25 type éthylène-acétate de vinyle (EVA) ou du type polyéthylène à basse densité, tel que l'EPDM (éthylène-propylène-diène-monomère) ou EPM (éthylène-propylène monomère). Dans un mode de réalisation spécifique, la quantité totale de polymère mis en oeuvre dans le procédé de l'invention est de 0,5 à 20% en masse, de préférence de 1 à 10%, de ICG70117 FR dépôt texte 3055623 20 préférence de 1 à 7%, par exemple de 2% à 5% par rapport à la masse totale de base de liant clair. Les dopes d'adhésivité Pour améliorer l'affinité réciproque entre le liant et les granulats et en assurer la 5 pérennité, des dopes d'adhésivité peuvent également être utilisés. II s'agit par exemple de composés tensioactifs azotés dérivés des acides gras (amines, polyamines, alkylpolymanne etc...). Lorsqu'ils sont ajoutés au liant clair, les dopes d'adhésivité représentent en général entre 0,05% et 0,5% en poids par rapport au poids de liant clair. Par exemple, dans un mode de 10 réalisation spécifique, on ajoutera de 0,05% à 0,5% d'amine, de préférence de 0,1% à 0,3% d'amine par rapport à la masse totale de base de liant clair. Les agents colorants Le liant synthétique clair peut également comprendre un ou plusieurs agents colorants, tels que des pigments minéraux ou des colorants organiques. Les pigments sont 15 sélectionnés suivant la teinte, la couleur souhaitée pour le revêtement. On utilisera par exemple des oxydes métalliques tels que des oxydes de fer, des oxydes de chrome, des oxydes de cobalt, des oxydes de titane pour obtenir les couleurs rouge, jaune, gris, vert bleu ou blanc. Les pigments peuvent être ajoutés, indifféremment dans le liant clair ou dans l'enrobé (en mélange avec les granulats par exemple) ou dans une émulsion du liant 20 clair. L'additif chimique Le liant clair selon l'invention comprend au moins un additif chimique choisi parmi : un composé organique, une paraffine, un acide polyphosphorique et leurs mélanges. En particulier, le liant clair solide et sous forme divisée comprend au moins un additif 25 chimique en quantité adaptée pour que sa pénétrabilité soit de préférence de 5 à 50 1/10mm, et/ou que la température de ramollissement bille et anneau (TBA) soit, de préférence, supérieure ou égale à 60°C, étant entendu que la pénétrabilité est mesurée à 25°C selon la norme EN 1426 et la TBA selon la norme EN 1427. ICG70117 FR dépôt texte 3055623 21 Dans un mode de réalisation de l'invention, l'additif chimique est un composé organique. Avantageusement, le composé organique présente une masse molaire inférieure ou égale à 2000 gmol-1, de préférence une masse molaire inférieure ou égale à 1000 gmol-1. Dans ce premier mode de réalisation, selon une première variante, le composé organique 5 est un composé de formule générale (I) : Arl-R-Ar2 (I), dans laquelle : - Arl et Ar2 représentent indépendamment l'un de l'autre un noyau benzène ou un système de noyaux aromatiques condensés de 6 à 20 10 atomes de carbones, substitués par au moins un groupe hydroxyle, et - R représente un radical divalent éventuellement substitué, dont la chaîne principale comprend de 6 à 20 atomes de carbone et au moins un groupe choisi parmi les fonctions amide, ester, hydrazide, urée, carbamate, anhydride. 15 De préférence, Arl et/ou Ar2 sont substitués par au moins un groupe alkyle de 1 à 10 atomes de carbone, avantageusement en une ou des positions ortho par rapport au(x) groupe(s) hydroxyle(s), plus préférentiellement Arl et Ar2 sont des groupes 3,5-dialky1- 4-hydroxyphényle, avantageusement des groupes 3,5-di-tert-buty1-4-hydroxyphényle. De préférence, R est en position para par rapport à un groupe hydroxyle de Arl et/ou 20 Ar2. Avantageusement, le composé de formule (I) est le 2',3-bis[(3-[3, 5-di-tert-buty1-4- hydroxyphenyl]propiony1)]propionohydrazide. 25 Selon une seconde variante de ce premier mode de réalisation, le composé organique est un composé de formule générale (II) : R-(NH).CONH-(X)',-NHCO(NH).-R' (II), dans laquelle, - les groupements R et R', identiques ou différents, contiennent une chaîne 30 hydrocarbonée saturée ou insaturée, linéaire, ramifiée ou cyclique, comprenant de 1 à 22 ICG70117 FR dépôt texte 3055623 22 atomes de carbone, éventuellement substituée, et comprenant éventuellement des hétéroatomes, des cycles et/ou des hétérocycles ; - le groupement X contient une chaîne hydrocarbonée, saturée ou insaturée, linéaire, cyclique ou ramifiée, comprenant de 1 à 22 atomes de carbone, éventuellement 5 substituée, et comprenant éventuellement des hétéroatomes, des cycles et/ou des hétérocycles ; - n et m sont des entiers ayant une valeur de 0 ou 1 indépendamment l'un de l'autre. 10 Selon cette variante, lorsque l'entier m a une valeur de 0, alors les groupements R- (NH).CONH et NHCO(NH).-R' sont liés de façon covalente par une liaison hydrazide CONH-NHCO. Le groupement R, ou le groupement R', comprend alors au moins un groupement choisi parmi : une chaîne hydrocarbonée d'au moins 4 atomes de carbone, un cycle aliphatique de 3 à 8 atomes, un système polycyclique condensé aliphatique, 15 partiellement aromatique ou entièrement aromatique, chaque cycle comprenant 5 ou 6 atomes. Toujours selon cette variante, lorsque l'entier m a une valeur de 1, alors le groupement R, le groupement R' et/ou le groupement X, comprend au moins un groupement choisi 20 parmi : une chaîne hydrocarbonée d'au moins 4 atomes de carbone, un cycle aliphatique de 3 à 8 atomes, un système polycyclique condensé aliphatique, partiellement aromatique ou entièrement aromatique, chaque cycle comprenant 5 ou 6 atomes. De préférence, le groupement R et/ou R' comprend une chaîne hydrocarbonée aliphatique de 4 à 22 atomes de carbone, notamment, choisie parmi les groupements 25 C4H9, C5Hii, C9H19, CHH23, Ci2H25, C17H35, Cl8H37, C21H43, C22H45. De préférence, le groupement X représente une chaîne hydrocarbonée linéaire, saturée comprenant de 1 à 22 atomes de carbone. De préférence, le groupement X est choisi parmi les groupements C2H4, C3H6. 30 De préférence, le groupement X peut aussi être un groupement cyclohexyl ou un groupement phényl, les radicaux R-(NH).CONH- et NHCO(NH).-R'- peuvent alors être en position ortho, méta ou para. Par ailleurs, les radicaux R-(NH).CONH- et ICG70117 FR dépôt texte 3055623 23 NHCO(NH).-R'- peuvent être en position cis ou trans l'un par rapport à l'autre. De plus, lorsque le radical X est cyclique, ce cycle peut être substitué par d'autres groupements que les deux groupements principaux R-(NH).CONH- et -NHCO(NH)n-R'. 5 De préférence, le groupement X comprend deux cycles de 6 carbones reliés par un groupement CH2, ces cycles étant aliphatiques ou aromatiques. Dans ce cas, le groupement X est un groupement comportant deux cycles aliphatiques reliés par un groupement CH2 éventuellement substitué comme par exemple: 10 ou }-ssrs Avantageusement, selon cette variante, le composé organique est un composé de formule générale (II) choisi parmi les dérivés hydrazides tels que les composés C5Hii-CONHNHCO-05Hii, C9H19-CONH-NHCO-C9H19, C11H23-CONH-NHCO-C11H23, C17H35- CONH-NHCO-Ci7E135, ou C21E143-CONH-NHCO-C21E143 ; les diamides telles que la 15 N,N'-éthylènedi(stéaramide) de formule C17E135-CONH-CH2-CH2-NHCO-C17E135 ; et les dérivés uréides tels que la 4,4'-bis(dodécylaminocarbonylamino)diphénylmethane de formule C12H25-NHCONH-C6H4-CH2-C6H4-NHCONH-C121125. Selon une troisième variante de ce mode de réalisation, le composé organique est un 20 composé de formule (III) : (R-NHCO)'-Z-(NHCO-R' )y (III), dans laquelle, - R et R', identiques ou différents, contiennent une chaîne hydrocarbonée saturée ou insaturée, linéaire, ramifiée ou cyclique comprenant de 1 à 22 atomes de carbone, 25 éventuellement substituée, et éventuellement comprenant des hétéroatomes, des cycles et/ou des hétérocycles, - Z représente un groupement tri-fonctionnalisé choisi parmi les groupements suivants : ICG70117 FR dépôt texte 3055623 24 NN z1 z2 - x et y sont des entiers différents de valeur variant de 0 à 3 et tels que x+y=3. De préférence, lorsque x est égal à 0 et Z représente Z2, le composé de formule (III) est la N2, N4, N6-tridécylmélamine ayant la formule suivante avec R' représentant le groupe 5 C91-119: 0 HN C91119 O N C91-119 N N NH H D'autres composés préférés répondant à la formule (III), sont tels que x est égal à 0, Z représente Z2 et R' représente une chaîne hydrocarbonée saturée, linéaire, de 1 à 22 atomes de carbone, de préférence de 2 à 18 atomes de carbone, de préférence de 5 à 12 10 atomes de carbone. D'autres composés préférés répondant à la formule (III) sont tels que : y est égal à 0 et Z représente Z1, les composés ont alors pour formule : H R avec R choisi parmi les groupes suivants, pris seuls ou en mélanges : ICG70117 FR dépôt texte 3055623 25 D'autres composés préférés répondant à la formule (III) sont tels que : y est égal à 0, Z représente Z1 et R représente une chaîne hydrocarbonée saturée, linéaire, de 1 à 22 atomes de carbone, de préférence de 8 à 12 atomes de carbone. 5 Selon une quatrième variante de ce mode de réalisation, le composé organique est un produit de réaction d'au moins un polyol en C3-C12 et d'au moins un aldéhyde en C2-C12. Parmi les polyols utilisables, on peut citer le sorbitol, le xylitol, le mannitol et/ou le ribitol. De préférence, le polyol est le sorbitol. 10 Avantageusement, selon cette variante, le composé organique est un composé qui comprend au moins une fonction de formule générale (IV) : X 0 0 (IV) avec : - x est un entier, 15 - R est choisi parmi un radical alkyle, alcényle, aryle, ou aralkyle en C1-C11, éventuellement substitué par un ou plusieurs atomes d'halogène, un ou plusieurs groupements alcoxy en C1-C6 Le composé organique est avantageusement un dérivé du sorbitol. Par « dérivé du 20 sorbitol », on entend tout produit de réaction, obtenu à partir du sorbitol. En particulier, tout produit de réaction obtenu en faisant réagir un aldéhyde avec du D-sorbitol. On obtient par cette réaction de condensation, des acétals de sorbitol, qui sont des dérivés du ICG70117 FR dépôt texte 3055623 26 sorbitol. Le 1,3:2,4-Di-O-benzylidène-D-sorbitol est obtenu en faisant réagir 1 mole de D-sorbitol et 2 moles de benzaldéhyde et a pour formule : 5 Les dérivés du sorbitol pourront ainsi être tous les produits de condensation d'aldéhydes, notamment d'aldéhydes aromatiques avec le sorbitol. On obtiendra alors des dérivés du 10 sorbitol de formule générale : Ari O o Ar2 O o HO 15 OH où Ar' et Ar2 sont des noyaux aromatiques éventuellement substitués. Parmi les dérivés du sorbitol, autre que le 1,3:2,4-Di-O-benzylidene-D-sorbitol on peut 20 trouver par exemple le 1,3:2,4:5,6-tri-O-benzylidene-D-sorbitol, le 2,4-mono-0- benzylidene-D-sorbitol, le 1,3 :2,4-bis(p-methylbenzylidene) sorbitol, 1,3 :2,4-bis(3,4- dimethylbenzylidene) sorbitol, 1,3 :2,4-bis(p-ethylbenzylidene) sorbitol, 1,3 :2,4-bis(ppropylbenzylidene) sorbitol, 1,3 :2,4-bis(p-butylbenzylidene) sorbitol, 1,3 :2,4-bis(pethoxylbenzylidene) sorbitol, 1,3 :2,4-bis(p-chlorobenzylidene) sorbitol, 1,3 :2,4-bis(p- 25 bromobenzylidene) sorbitol, 1,3 :2,4-Di-O-methylbenzylidene-D-sorbitol, 1,3 :2,4-Di-0- dimethylbenzylidene-D-sorbitol, 1,3 :2,4-Di-0-(4-methylbenzylidene)-D-sorbitol, 1,3 :2,4-Di-0-(4,3-dimethylbenzylidene)-D-sorbitol. De préférence, selon cette variante, le composé organique est le 1,3 :2,4-Di-O-benzylidene-D-sorbitol. 30 Selon une cinquième variante de ce mode de réalisation, le composé organique est un composé de formule générale (V) : R"-(COOH), (V), ICG70117 FR dépôt texte 3055623 27 dans laquelle R" représente une chaîne linéaire ou ramifiée, saturée ou insaturée comprenant de 4 à 68 atomes de carbone, de préférence de 4 à 54 atomes de carbone, plus préférentiellement de 4 à 36 atomes de carbone et z est un entier variant de 2 à 4. 5 De préférence, le groupement R" est de préférence, une chaîne linéaire saturée de formule Cw1-12,, avec w un entier variant de 4 à 22, de préférence de 4 à 12. Selon cette variante de l'invention, les composés organiques répondant à la formule (V) peuvent être des diacides (z = 2), des triacides (z = 3) ou des tétracides (z = 4). Les composés organiques préférés selon cette variante, sont des diacides avec z = 2. 10 De préférence, selon cette variante, les diacides ont pour formule générale HOOCCwH2w-COOH avec w un entier variant de 4 à 22, de préférence de 4 à 12 et où z = 2 et R" = Cw1-12w. 15 Avantageusement, selon cette variante, le composé organique est un diacide choisi parmi l'acide adipique ou acide 1,6-hexanedioïque avec w = 4, l'acide pimélique ou acide 1,7- heptanedioïque avec w = 5, l'acide subérique ou acide 1,8-octanedioïque avec w = 6, l'acide azélaique ou acide 1,9-nonanedioïque avec w = 7, l'acide sébacique ou acide 1,10-décanedioïque avec w = 8, l'acide undécanedioïque avec w = 9, l'acide 1,2- 20 dodécanedioïque avec w = 10 ou l'acide tétradécanedioïque avec w = 12. Plus avantageusement, le composé organique est l'acide sébacique ou acide 1,10- décanedioïque avec w = 8. 25 Les diacides peuvent aussi être des dimères diacides d'acide(s) gras insaturé(s) c'est-à- dire des dimères formés à partir d'au moins un acide gras insaturé, par exemple à partir d'un seul acide gras insaturé ou à partir de deux acides gras insaturés différents. Les dimères diacides d'acide(s) gras insaturé(s) sont classiquement obtenus par réaction de dimérisation intermoléculaire d'au moins un acide gras insaturé (réaction de Diels Alder 30 par exemple). De préférence, on dimérise un seul type d'acide gras insaturé. Ils dérivent en particulier de la dimérisation d'un acide gras insaturé notamment en Cg à C34, notamment en Cie à ICG70117 FR dépôt texte 3055623 28 C22, en particulier en Ci6 à C20, et plus particulièrement en C18. Un dimère d'acide gras préféré est obtenu par dimérisation de l'acide linoléïque, celui-ci pouvant ensuite être partiellement ou totalement hydrogéné. Un autre dimère d'acide gras préféré a pour formule HOOC-(CH2)7-CH=CH-(CE12)7- 5 COOH. Un autre dimère d'acide gras préféré est obtenu par dimérisation du linoléate de méthyle. De la même façon, on peut trouver des triacides d'acides gras et des tétracides d'acides gras, obtenus respectivement par trimérisation et tétramérisation d'au moins un acide gras. 10 Selon une sixième variante de ce mode de réalisation, le composé organique est un composé de formule générale (VI) : (.(CH2)p". N Y ^./ Y 15 o dans laquelle, les groupements Y et Y' représentent indépendamment l'un de l'autre, un atome ou groupement choisi parmi : H, -(CH2)q-CH3, -(CH2)q-NH2, -(CH2)q-OH, - (CH2)q-COOH ou 20 (CH2)p -(CH2)q-NH-(CH2)q- NN H o 25 avec q un entier variant de 2 à 18, de préférence de 2 à 10, de préférence de 2 à 4 et p un entier supérieur ou égal à 2, de préférence ayant une valeur de 2 ou 3. Parmi les composés organiques préférés répondant à la formule (VI), on peut citer les composés suivants : 30 ICG70117 FR dépôt texte 3055623 29 HN NH O HNNH 0 NH2 HN O NH H 0 0 5 10 NH2 De préférence, selon cette variante, le composé organique de formule générale (VI) est : 15 HN O Selon une septième variante de ce mode de réalisation, le composé organique est un composé de formule générale (VII) : R-NH-CO-CO-NH-R' (VII) 20 dans laquelle, R et R', identiques ou différents, représentent une chaîne hydrocarbonée saturée ou insaturée, linéaire, ramifiée ou cyclique, comprenant de 1 à 22 atomes de carbone, de préférence de 8 à 12 atomes de carbone, éventuellement substituée, et comprenant éventuellement des hétéroatomes, des cycles et/ou des hétérocycles. 25 Selon un autre mode de réalisation de l'invention, l'additif chimique est une paraffine. Les paraffines présentent des longueurs de chaînes de 30 à 120 atomes de carbone (C30 à C120). Les paraffines sont avantageusement choisies parmi les polyalkylènes. De préférence, on utilisera selon l'invention des paraffines de polyméthylène et des paraffines de polyéthylène. Ces paraffines pourront être d'origine pétrolière ou provenir 30 de l'industrie chimique. Avantageusement, les paraffines utilisées sont des paraffines synthétiques issues de la conversion de la biomasse et/ou du gaz naturel. De préférence, ces paraffines contiennent une grande proportion de paraffines dites « normales » c'est-à-dire de paraffines linéaires à chaîne droite, non ramifiées ICG70117 FR dépôt texte 3055623 30 (hydrocarbures saturés). Ainsi, les paraffines peuvent comprendre de 50 à 100% de paraffines normales et de 0 à 50% d'isoparaffines et/ou de paraffines ramifiées. Plus préférentiellement, les paraffines comprennent de 85 à 95% de paraffines normales et de 5 à 15% d'isoparaffines et/ou de paraffines ramifiées. Avantageusement, les paraffines 5 comprennent de 50 à 100% de paraffines normales et de 0 à 50% d'isoparaffines. Encore plus avantageusement, les paraffines comprennent de 85 à 95% de paraffines normales et de 5 à 15% d'isoparaffines. De préférence, les paraffines sont des paraffines de polyméthylène. Plus particulièrement, les paraffines sont des paraffines synthétiques de polyméthylène, par exemple des 10 paraffines issues de la conversion de gaz de synthèse par le procédé Fischer-Tropsch. Dans le procédé Fischer-Tropsch, les paraffines sont obtenues par réaction de l'hydrogène avec de l'oxyde de carbone sur un catalyseur métallique. Des procédés de synthèse Fischer-Tropsch sont décrits par exemple dans les publications EP 1 432 778, EP 1 328 607 ou EP 0 199 475. 15 Selon un autre mode de réalisation de l'invention, l'additif chimique est un acide polyphosphorique. Les acides polyphosphoriques (PPA) utilisables dans l'invention sont décrits dans WO 97/14753. Ce sont des composés de formule brute PqHrOs dans laquelle q, r et s sont des nombres positifs tels que : 20 q > 2 et notamment q va de 3 à 20 ou plus et que 5q+r-2s=0. En particulier, lesdits acides polyphosphoriques peuvent être des composés linéaires de formule brute PqH(q+2)0(3q+i) correspondant à la formule développée : 25 où q a la définition donnée ci-dessus. Ils peuvent encore être des produits de structure bidimensionnelle ou tridimensionnelle. ICG70117 FR dépôt texte 3055623 31 Tous ces acides polyphosphoriques peuvent être considérés comme des produits de polycondensation par chauffage de l'acide métaphosphorique aqueux. On ne sortira pas du cadre de l'invention en combinant plusieurs additifs chimiques différents tels que différents composés organiques de formule (I), (II), (III), (V), (VI) et 5 (VII), les produits de réaction d'au moins un polyol en C3-C12 et d'au moins un aldéhyde en C2-C12, notamment ceux comprenant un groupement de formule (IV), et/ou différentes paraffines et/ou différents acides polyphosphoriques dans le liant clair. Selon un premier mode de réalisation de l'invention, le liant clair additivé comprend de 10 0,1% à 10% en masse, de préférence de 0,5% à 5% en masse, plus préférentiellement de 0,5% à 2,5% en masse d'additif chimique par rapport à la masse totale de la base de liant. Selon un autre mode de réalisation de l'invention, le liant clair additivé selon l'invention est un liant clair concentré. Dans ce cas, avant sa mise en oeuvre, par exemple dans une 15 application décrite ci-dessous, celui-ci est fondu puis dilué avec au moins un autre liant clair non additivé. Cette dilution est calculée pour atteindre une teneur en additif 0,1% à 10% en masse, de préférence de 0,5% à 5% en masse, plus préférentiellement de 0,5% à 2,5% en masse d'additif chimique par rapport à la masse totale de la base de liant. 20 Selon ce mode de réalisation, le liant clair concentré comprend de 5% à 30% en masse, de préférence de 6% à 28% en masse, plus préférentiellement de 7% à 26% en masse de l'additif chimique par rapport à la masse totale de ladite base de liant. Selon un mode de réalisation de l'invention, le liant clair additivé peut en outre 25 comprendre au moins un adjuvant polymère oléfinique. L'adjuvant polymère oléfinique est choisi, de préférence, dans le groupe consistant en (a) les copolymères éthylène/(méth)acrylate de glycidyle ; (b) les terpolymères éthylène/monomère A/monomère B et (c) les copolymères résultant du greffage d'un monomère B sur un substrat polymère. 30 (a) Les copolymères éthylène/(méth)acrylate de glycidyle sont, avantageusement, choisis parmi les copolymères statistiques ou séquences, de préférence statistiques, d'éthylène ICG70117 FR dépôt texte 3055623 32 et d'un monomère choisi parmi l'acrylate de glycidyle et le méthacrylate de glycidyle, comprenant de 50% à 99,7% en masse, de préférence de 60% à 95% en masse, plus préférentiellement 60% à 90% en masse d'éthylène. 5 (b) Les terpolymères sont, avantageusement, choisis parmi les terpolymères statistiques ou séquencés, de préférence statistiques, d'éthylène, d'un monomère A et d'un monomère B. Le monomère A est choisi parmi l'acétate de vinyle et les acrylates ou méthacrylates d'alkyle en Ci à C6. 10 Le monomère B est choisi parmi l'acrylate de glycidyle et le méthacrylate de glycidyle. Les terpolymères éthylène/monomère A/monomère B comprennent de 0,5% à 40% en masse, de préférence de 5% à 35% masse, plus préférentiellement de 10% à 30% en masse de motifs issus du monomère A et, de 0,5% à 15% en masse, de préférence de 15 2,5% à 15% en masse de motifs issus du monomère B, le reste étant formé de motifs issus de l'éthylène. (c) Les copolymères résultent du greffage d'un monomère B choisi parmi l'acrylate de glycidyle et le méthacrylate de glycidyle, sur un substrat polymère. Le substrat 20 polymère consiste en un polymère choisi parmi les polyéthylènes, notamment les polyéthylènes basse densité, les polypropylènes, les copolymères statistiques ou séquencés, de préférence statistiques, d'éthylène et d'acétate de vinyle et les copolymère statistiques ou séquencés, de préférence statistiques, d'éthylène et d'acrylate ou méthacrylate d'alkyle en C1 à C6, comprenant de 40% à 99,7% en masse, 25 de préférence de 50% à 99% en masse d'éthylène. Lesdits copolymères greffés comprennent de 0,5% à 15% en masse, de préférence de 2,5% à 15% en masse de motifs greffés issus du monomère B. Avantageusement, l'adjuvant polymère oléfinique est choisi parmi les terpolymères 30 statistiques d'éthylène (b), d'un monomère A choisi parmi les acrylates ou méthacrylates d'alkyle en Ci à C6 et d'un monomère B choisi parmi l'acrylate de glycidyle et le méthacrylate de glycidyle, comprenant de 0,5% à 40% en masse, de préférence de 5% à 35% masse, plus préférentiellement de 10% à 30% en masse de motifs issus du ICG70117 FR dépôt texte 3055623 33 monomère A et, de 0,5% à 15% en masse, de préférence de 2,5% à 15% en masse de motifs issus du monomère B, le reste étant formé de motifs issus de l'éthylène. Selon un mode de réalisation de l'invention, le liant clair comprend de 0,05% à 15% en 5 masse, de préférence de 0,1% à 10% en masse, plus préférentiellement de 0,5% à 6% en masse de l'adjuvant polymère oléfinique par rapport à la masse totale dudit liant. Selon un mode de réalisation particulier, on prépare un liant clair solide à froid et sous forme divisée en mettant en contact : 10 au moins une base de liant clair telle que définie ci-dessus, de 0,1% à 5% en masse, de préférence de 0,5% à 4% en masse, plus préférentiellement de 0,5% à 2,5% en masse d'un additif chimique, et de 0,05% à 15% en masse, de préférence de 0,1% à 10% en masse, plus préférentiellement de 0,5% à 6% en masse d'un adjuvant polymère oléfinique, 15 les pourcentages étant donnés en masse rapportée à la masse totale de la base de liant clair. Selon un autre mode de réalisation particulier, on prépare un liant clair solide à froid et sous forme divisée en mettant en contact : 20 au moins une base de liant clair telle que définie ci-dessus, de 5% et 30% en masse, de préférence de 6% et 28% en masse, plus préférentiellement de 7% et 26% en masse d'un additif chimique, et de 0,05% à 15% en masse, de préférence de 0,1% à 10% en masse, plus préférentiellement de 0,5% à 6% en masse d'un adjuvant polymère oléfinique, 25 les pourcentages étant donnés en masse rapportée à la masse totale de la base de liant clair. Les quantités de l'additif chimique et, éventuellement, de l'adjuvant polymère oléfinique sont ajustées en fonction de la nature de la base de liant clair utilisée. En particulier, la 30 pénétrabilité visée est de préférence comprise de 5 à 50 1/10mm et la température de ramollissement bille et anneau (TBA) visée est, de préférence, supérieure ou égale à 60°C, étant entendu que la pénétrabilité est mesurée à 25°C selon la norme EN 1426 et la TBA selon la norme EN 1427. ICG70117 FR dépôt texte 3055623 34 Procédé de transport et/ou de stockage et/ou de manipulation de liant clair solide à froid et sous forme divisée Un autre objet de l'invention concerne également un procédé de transport et/ou de stockage et/ou de manipulation de liant clair solide à froid et sous forme divisée, ledit 5 liant clair étant transporté et/ou stocké et/ou manipulé sous forme de pains ou de granules de liant clair solides à température ambiante élevée. Le liant clair solide à froid et sous forme divisée est tel que décrit ci-dessus. De préférence, le liant clair additivé de l'invention est transporté et/ou stocké à une température ambiante élevée pendant une durée supérieure ou égale à 2 mois, préférence 10 à 3 mois. Selon un mode de réalisation de l'invention, le liant clair additivé de l'invention est transporté et/ou stocké à une température inférieure à 100°C. En particulier, la température de transport et/ou de stockage correspond à la température ambiante. On 15 entend par température ambiante, la température qui est atteinte lors du transport et/ou de stockage du liant clair selon l'invention sans que ledit liant clair soit chauffé par tout type de procédé. Ainsi, la température ambiante peut atteindre des températures élevées, inférieure à 100°C durant les périodes estivales, en particulier dans les régions géographiques à climat chaud. 20 De préférence, la température ambiante élevée est inférieure à 100°C. Avantageusement, la température ambiante élevée est de 20°C à 90°C, de préférence de 20°C à 80°C, plus préférentiellement de 40°C à 80°C, encore plus préférentiellement de 40°C à 60°C. 25 Les liants clairs solides à froid et sous forme divisée selon la présente invention sont remarquables en ce qu'ils permettent le transport et/ou le stockage de liant clair à froid dans des conditions optimales, en particulier sans qu'il y ait fluage desdits liants clairs solides lors de leur transport et/ou le stockage, même lorsque la température ambiante est élevée et sans dégrader les propriétés dudit liant clair, voire en les améliorant. 30 ICG70117 FR dépôt texte 3055623 Pain de liant clair Selon un mode de réalisation de l'invention, le liant clair solide à froid tel que décrit ci-dessus est sous forme de pain. On entend par pain de liant clair, un bloc de liant clair ayant une masse comprise entre 5 0,1 kg et 1000 kg, de préférence, entre 1 kg et 200 kg, plus préférentiellement entre 1 kg et 50 kg, encore plus préférentiellement entre 5 kg et 25 kg, encore plus préférentiellement entre 10 kg et 30 kg, ledit bloc étant avantageusement parallélépipédique, de préférence étant un pavé. 10 Le pain de liant clair a, de préférence, un volume compris entre 100 cm3 et 50000 cm3, de préférence entre 5000 cm3 et 25000 cm3, plus préférentiellement entre 10000 cm3 et 30000 cm3, encore plus préférentiellement entre 14000 cm3 et 25000 cm3. Lorsque le pain de liant clair est manipulé manuellement par une personne, la masse du pain de liant clair peut varier de 1 à 20 kg, et de 20 à 50 kg dans le cas d'une manutention 15 par deux personnes. Lorsque la manutention est réalisée par des équipements mécaniques, la masse du pain de liant clair peut varier de 50 à 1000 kg. Le pain de liant clair est fabriqué à partir de la composition de liant clair additivé telle que décrite ci-dessus selon tout procédé connu industriellement, par exemple par 20 extrusion, par moulage, ou selon le procédé de fabrication décrit dans le document US2011/0290695. Selon un mode de réalisation, le pain de liant clair est recouvert, sur tout ou partie de sa surface, d'un agent colorant tel que décrit ci-dessus, comme par exemple un pigment. 25 Selon un mode de réalisation, le pain de liant clair est avantageusement emballé d'un film thermofusible selon tout procédé connu, de préférence par un film en polypropylène, polyéthylène ou un mélange de polyéthylène et polypropylène. Le liant clair conditionné en pain de liant clair emballé d'un film thermofusible présente l'avantage d'être prêt à 30 l'emploi c'est-à-dire qu'il peut être directement introduit dans l'unité d'enrobage de fabrication des enrobés. Le matériau thermofusible qui fond avec le liant clair additivé n'affecte pas les propriétés dudit liant clair. ICG70117 FR dépôt texte 3055623 36 Selon un mode de réalisation, le pain de liant clair peut également être conditionné dans un carton selon tout procédé connu. En particulier, le pain de liant clair est conditionné dans un carton en faisant couler à 5 chaud le liant clair dans un carton dont la paroi de la face interne est siliconée puis refroidit, les dimensions du carton étant adaptées au poids et/ou volume du pain de liant clair souhaité. Lorsque le pain de liant clair selon l'invention est emballé d'un film thermofusible ou est 10 conditionné dans un carton, la demanderesse a démontré que la détérioration dudit film thermofusible ou dudit carton lors du transport et/ou du stockage à froid dudit pain de liant clair n'entrainait pas le fluage du liant clair. Par conséquent, les pains de liant clair selon l'invention conservent leur forme initiale et ne collent pas entre eux lors de leur transport et/ou stockage à froid malgré le fait que le film thermofusible ou le carton soit 15 endommagé. L'absence de fluage du liant clair sous forme de pain lors de son transport et/ou stockage à froid est due à la présence d'au moins un additif chimique au sein du liant clair. Granules de liant clair Selon un autre mode de réalisation de l'invention, le liant clair solide à froid est sous 20 forme de granules. Les granules de liant clair selon l'invention peuvent avoir au sein d'une même population de granules, une ou plusieurs formes choisies parmi une forme cylindrique, sphérique ou ovoïde. Plus précisément, les granules de liant clair selon l'invention ont de préférence une forme cylindrique ou sphérique. 25 Selon un mode de réalisation de l'invention, la taille des granules de liant clair est telle que la dimension moyenne la plus longue est de préférence inférieure ou égale à 50 mm, plus préférentiellement de 3 à 30 mm, encore plus préférentiellement comprise de 5 à 20 mm. Par exemple, l'utilisation d'une filière permet de contrôler la fabrication de granules 30 d'une taille choisie. Un tamisage permet de sélectionner des granules en fonction de leur taille. ICG70117 FR dépôt texte 3055623 37 De préférence, les granules de liant clair selon l'invention présentent un poids compris entre 0,1 g et 50 g, de préférence entre 0,2 g et 10 g, plus préférentiellement entre 0,2 g et 5 g. 5 Selon un autre mode de réalisation de l'invention, la taille des granules de liant clair est telle que la dimension moyenne la plus longue est de préférence inférieure à 20 mm, plus préférentiellement inférieure à 10 mm, encore plus préférentiellement inférieure à 5 mm. 10 La taille des granules de liant clair peut varier selon le procédé de fabrication employé. Par exemple, l'utilisation d'une filière permet de contrôler la fabrication de granules d'une taille choisie. Un tamisage permet de sélectionner des granules en fonction de leur taille. Les granules de liant sont obtenues par mise en forme de liant clair additivé selon 15 l'invention tel que décrit ci-dessus selon tout procédé connu, par exemple selon le procédé de fabrication décrit dans le document US 3 026 568, le document WO 2009/153324 ou le document WO 2012/168380. Selon un mode de réalisation particulier, la mise en forme des granules peut être réalisée par égouttage, en particulier à l'aide d'un tambour. 20 D'autres techniques peuvent être utilisées dans le procédé de fabrication des granules de liant clair, en particulier le moulage, l'extrusion... Selon un mode de réalisation de l'invention, les granules de liant clair comprennent en outre au moins un anti-agglomérant, de préférence d'origine minérale ou organique. 25 Selon un mode de réalisation de l'invention, les granules de liant clair comprennent en outre au moins un agent colorant tel que décrit ci-dessus, comme par exemple un pigment. 30 Dans ces modes de réalisations, l'anti-agglomérant et/ou l'agent colorant sera choisi par l'homme du métier en fonction de la couleur du liant clair désirée. ICG70117 FR dépôt texte 3055623 38 De préférence, les granules de liant clair comprennent en outre entre 0,5% et 20% en masse, de préférence entre 2% et 20% en masse, plus préférentiellement entre 4% et 15% en masse de l'anti-agglomérant par rapport à la masse totale de liant clair additivé desdites granules. 5 Dans ce mode de réalisation, les granules de liant clair sont préparées à partir de liant tel que défini ci-dessus, lesdites granules étant préparées en mettant en contact : un ou plusieurs liants clairs additivés selon l'invention, entre 0,1% et 5% en masse, de préférence entre 0,5% et 4% en masse, plus 10 préférentiellement entre 0,5% et 2,5% en masse d'un additif chimique par rapport à la masse totale de liant clair additivé desdites granules, et entre 0,5% et 20% en masse, de préférence entre 2% et 20% en masse, plus préférentiellement entre 4% et 15% en masse de l'anti-agglomérant par rapport à la masse totale de liant clair additivé desdites granules. 15 Selon un mode de réalisation de l'invention, les granules de liant clair sont recouvertes sur au moins une partie de leur surface d'un anti-agglomérant, de préférence sur l'ensemble de leur surface. 20 De préférence, la masse de l'anti-agglomérant recouvrant au moins une partie de la surface des granules est comprise entre 0,2% et 10% en masse, de préférence entre 0,5% et 8% en masse, plus préférentiellement entre 0,5% et 5% par rapport à la masse totale de liant clair additivé desdites granules. Avantageusement, la masse de l'anti-agglomérant recouvrant au moins une partie de la 25 surface des granules est d'environ 1% en masse par rapport à la masse totale de liant clair additivé desdites granules. De préférence, la couche d' anti-agglomérant recouvrant les granules de liant clair selon l'invention est, de préférence, continue de façon à ce qu'au moins 90% de la surface de la granule de liant clair est recouverte d'un anti-agglomérant, de préférence au moins 95%, 30 plus préférentiellement au moins 99%. ICG70117 FR dépôt texte 3055623 39 De préférence également, l'épaisseur moyenne de la couche d'anti-agglomérant est, de préférence, supérieure ou égale à 20 iam, plus préférentiellement comprise entre 20 et100 Avantageusement, la couche d' anti-agglomérant doit être suffisamment épaisse pour que 5 celle-ci soit continue. Les granules de liant clair selon l'invention sont recouvertes de l'anti-agglomérant selon tout procédé connu, par exemple selon le procédé décrit dans le document US 3 026 568. Par « anti-agglomérant » ou « composé anti-agglomérant », on entend tout composé qui 10 limite, réduit, inhibe, retarde, l'agglomération et/ou l'adhésion des granules entre eux lors de leur transport et/ou de leur stockage à température ambiante et qui assure leur fluidité lors de leur manipulation. De préférence, l'anti-agglomérant est choisi parmi le talc ; les fines généralement de 15 diamètre inférieur à 125 i.tm à l'exception des fines calcaires, telles que les fines siliceuses ; le sable tel que le sable de fontainebleau ; le ciment ; le carbone ; les résidus du bois tels que la lignine, la lignosulfonate, les poudres d'aiguilles de conifères, les poudres de cônes de conifères, notamment de pin ; les cendres de balles de riz ; la poudre de verre ; les argiles telles que le kaolin, la bentonite, la vermiculite ; l'alumine telle que 20 les hydrates d'alumine ; la silice ; les dérivés de silice tels que les fumées de silice, les fumées de silice fonctionnalisées, notamment les fumées de silice hydrophobe ou hydrophile, les silices pyrogénées, notamment les silices pyrogénées hydrophobes ou hydrophiles, les silicates, les hydroxydes de silicium et les oxydes de silicium ; la poudre de matière plastique ; la chaux ; le plâtre ; la poudre de caoutchouc ; la poudre de 25 polymères tels que les copolymères styrène-butadiène (SB), les copolymères styrène- butadiène-styrène (SB S) ; et leurs mélanges. Avantageusement, l'anti-agglomérant est choisi parmi le talc ; les fines généralement de diamètre inférieur à 125 i.tm à l'exception des fines calcaires, telles que les fines 30 siliceuses ; les résidus du bois tels que la lignine, la lignosulfonate, les poudres d'aiguilles de conifères, les poudres de cônes de conifères, notamment de pin; la poudre de verre ; le sable tel que le sable de fontainebleau ; les fumées de silice, notamment les ICG70117 FR dépôt texte 3055623 fumées de silice hydrophobe ou hydrophile ; les silices pyrogénées, notamment les silices pyrogénées hydrophobes ou hydrophiles ; et leurs mélanges. Selon un mode de réalisation de l'invention, l'anti-agglomérant compris dans le liant 5 clair formant les granules de liant clair peut être identique ou différent de l'anti- agglomérant recouvrant au moins une partie de la surface desdites granules de liant clair. Selon un mode de réalisation de l'invention, les granules de liant clair comprennent un coeur et une couche de revêtement dans lequel : 10 - le coeur comprend au moins un liant clair additivé tel que défini ci-dessus et, - la couche de revêtement comprend au moins un composé viscosifiant et au moins un composé anti-agglomérant tel que défini ci-dessus. Selon un mode de réalisation de l'invention, les granules de liant clair sont recouvertes 15 sur au moins une partie de leur surface d'un agent colorant tel que décrit ci-dessus comme par exemple un pigment, de préférence sur l'ensemble de leur surface. Par « couche de revêtement», on entend que la couche de revêtement recouvre au moins 90% de la surface du coeur, de préférence au moins 95% de la surface du coeur, plus 20 préférentiellement au moins 99% de la surface du coeur. Par « viscosifiant » ou « composé viscosifiant », on entend un composé qui a la propriété de diminuer la fluidité d'un liquide ou d'une composition et donc d'en augmenter la viscosité. Les termes « viscosifiant » et « composé viscosifiant » sont utilisés au sens de 25 l'invention, de manière équivalente et indépendamment l'un de l'autre. Le viscosifiant au sens de l'invention est un matériau qui présente une viscosité dynamique supérieure ou égale à 50 mPa.s-1, de préférence de 50 mPa.s-1 à 550 mPa.s-1, plus préférentiellement de 80 mPa.s-1 à 450 mPa.s-1, la viscosité étant une viscosité Brookfield mesurée à 65°C. La viscosité d'un viscosifiant selon l'invention est mesurée à 30 65°C au moyen d'un viscosimètre Brookfield CAP 2000+ et à une vitesse de rotation de 750 tr/min. La lecture de la mesure est réalisée après 30 secondes pour chaque température. ICG70117 FR dépôt texte 3055623 41 De préférence, le viscosifiant est choisi parmi : - les composés gélifiants de préférence d'origine végétale ou animale, tels que : la gélatine, l'agar-agar, les alginates, les dérivés de cellulose, les amidons, les amidons modifiés, ou les gommes gellanes ; 5 - les polyéthylène glycols (PEG) tels que les PEG ayant un poids moléculaire compris entre 800 g.mo1-1 et 8000 g.mo1-1, comme par exemple un PEG ayant un poids moléculaire de 800 g.mo1-1 (PEG-800), un PEG ayant un poids moléculaire de 1000 g.mo1-1 (PEG-1000), un PEG ayant un poids moléculaire de 1500 g.mo1-1 (PEG-1500), un PEG ayant un poids moléculaire de 4000 g.mo1-1 (PEG-4000) ou un PEG ayant un 10 poids moléculaire de 6000 g.mo1-1 (PEG-6000); - les mélanges de tels composés. Avantageusement, le viscosifiant est choisi parmi : - les composés gélifiants de préférence d'origine végétale ou animale, tels que : la 15 gélatine, l'agar-agar, les alginates, les dérivés de cellulose ou les gommes gellanes ; - les polyéthylène glycols (PEG) tels que les PEG ayant un poids moléculaire compris entre 800 g.mo1-1 et 8000 g.mo1-1, comme par exemple un PEG ayant un poids moléculaire de 800 g.mo1-1 (PEG-800), un PEG ayant un poids moléculaire de 1000 g.mo1-1 (PEG-1000), un PEG ayant un poids moléculaire de 1500 g.mo1-1 (PEG-1500), 20 un PEG ayant un poids moléculaire de 4000 g.mo1-1 (PEG-4000) ou un PEG ayant un poids moléculaire de 6000 g.mo1-1 (PEG-6000); - les mélanges de tels composés. Selon un mode de réalisation de l'invention, la couche de revêtement est obtenue par 25 application d'une composition comprenant au moins un composé viscosifiant et au moins un composé anti-agglomérant sur tout ou partie de la surface du coeur du liant clair solide. De préférence, la couche de revêtement est solide à température ambiante, y compris à température ambiante élevée. 30 De préférence, la composition comprenant au moins un composé viscosifiant et au moins un composé anti-agglomérant présente une viscosité supérieure ou égale à 200 mPa.s-1, ICG70117 FR dépôt texte 3055623 42 de préférence comprise entre 200 mPa.s-1 et 700 mPa.s-1, la viscosité étant une viscosité Brookfield. Préférentiellement, la couche de revêtement comprend au moins 10% en masse d'au moins un composé viscosifiant par rapport à la masse totale de la couche de revêtement, 5 de préférence de 10 à 90 % en masse, plus préférentiellement de 10 à 85% en masse. Avantageusement, lorsque le vicosifiant est un gélifiant, comme par exemple de la gélatine, la couche de revêtement comprend de 10 à 90 % en masse de composé viscosifiant par rapport à la masse totale de la couche de revêtement, de préférence de 15 à 85%, encore mieux de 15 à 60%. 10 Avantageusement, lorsque le vicosifiant est un gélifiant, comme par exemple de la gélatine, la couche de revêtement comprend de 10 à 90 % en masse de composé antiagglomérant par rapport à la masse totale de la couche de revêtement, de préférence de 15 à 85%, encore mieux de 40 à 85%. 15 Avantageusement, lorsque le vicosifiant est un PEG, comme par exemple un PEG ayant un poids moléculaire compris entre 800 g.mo1-1 et 8000 g.mo1-1, la couche de revêtement comprend de 10 à 90 % en masse de composé viscosifiant par rapport à la masse totale de la couche de revêtement, de préférence de 40 à 90%, encore mieux de 60 à 90%. 20 Avantageusement, lorsque le vicosifiant est un PEG, comme par exemple un PEG ayant un poids moléculaire compris entre 800 g.mo1-1 et 8000 g.mo1-1, la couche de revêtement comprend de 10 à 90 % en masse de composé anti-agglomérant par rapport à la masse totale de la couche de revêtement, de préférence de 10 à 60%, encore mieux de 10 à 40%. 25 Préférentiellement, la couche de revêtement comprend au moins 10% en masse d'un composé anti-agglomérant par rapport à la masse totale de la couche de revêtement, de préférence de 10 à 90% en masse, encore plus préférentiellement de 15 à 90 % en masse. De préférence, la couche de revêtement représente au moins 5% en masse par rapport à la 30 masse totale de la granule, de préférence de 10 à 60% en masse, plus préférentiellement de 10 à 50%. ICG70117 FR dépôt texte 3055623 43 Avantageusement, le composé viscosifiant et le composé anti-agglomérant représentent au moins 90% en masse par rapport à la masse totale de la couche de revêtement, encore mieux au moins 95% en masse et avantageusement au moins 98% en masse. 5 Selon un mode de réalisation préféré, la couche de revêtement est essentiellement constituée du composé viscosifiant et du composé anti-agglomérant. Outre le composé viscosifiant et le composé anti-agglomérant, la couche de revêtement peut éventuellement comprendre un ou plusieurs composés choisis parmi : les additifs 10 chimiques, les polymères, ... Selon un mode de réalisation de l'invention préféré, les granules de liant clair présentent: - un coeur comprenant au moins un liant clair tel que défini ci-dessus et, - une couche de revêtement comprenant de la gélatine ou un PEG et au moins un composé anti-agglomérant choisi parmi les fines généralement de diamètre 15 inférieur à 125 i.tm ; les résidus de bois tels que la lignine, les poudres d'aiguilles de conifères et les poudres de cônes de conifères ; la poudrette de caoutchouc ; la poudre de copolymères SBS ; les fumées de silice, notamment les fumées de silice hydrophile ou hydrophobe ; les silices pyrogénées, notamment les silices pyrogénées hydrophobes ou hydrophiles ; et leurs mélanges. 20 De manière encore préférée, les granules de liant clair présentent : - un coeur comprenant au moins un liant clair tel que défini ci-dessus et, - une couche de revêtement comprenant de la gélatine ou un PEG et au moins un composé anti-agglomérant choisi parmi les fines généralement de diamètre inférieur à 125 pm ; la lignine ; la poudrette de caoutchouc ; les fumées de silice, notamment les 25 fumées de silice hydrophile ou hydrophobe ; les silices pyrogénées, notamment les silices pyrogénées hydrophobes ou hydrophiles ; la poudre de copolymères SBS. Selon un mode de réalisation encore préféré, les granules de liant clair sont essentiellement constituées de : 30 - un coeur constitué d'un liant clair additivé tel que défini ci-dessus et, - une couche de revêtement constituée d'un mélange de gélatine ou d'un PEG, avec au moins un composé anti-agglomérant choisi parmi les fines généralement de diamètre ICG70117 FR dépôt texte 3055623 44 inférieur à 125 µm ; la lignine ; la poudrette de caoutchouc ; la poudre de copolymères SBS ; les fumées de silice, notamment les fumées de silice hydrophile ou hydrophobe ; les silices pyrogénées, notamment les silices pyrogénées hydrophobes ou hydrophiles. 5 Préférentiellement, les granules de liant clair sont essentiellement constituées de : un coeur constitué d'un liant clair additivé tel que défini ci-dessus comprenant un additif chimique et - une couche de revêtement constituée d'un mélange de gélatine ou d'un PEG, avec au moins un composé anti-agglomérant choisi parmi les fines généralement de diamètre 10 inférieur à 125 µm ; la lignine ; la poudrette de caoutchouc ; la poudre de copolymères SBS ; les fumées de silice ; les silices pyrogénées, notamment les silices pyrogénées hydrophobes ou hydrophiles. Selon un autre mode de réalisation encore préféré, les granules de liant clair sont 15 essentiellement constituées de : un coeur constitué d'un liant clair additivé tel que défini ci-dessus, comprenant un additif chimique de formule (I) défini ci-dessous et une couche de revêtement constituée d'un mélange de gélatine ou d'un PEG, avec au moins un composé anti-agglomérant choisi parmi les fines généralement de 20 diamètre inférieur à 125 µm ; la lignine ; la poudrette de caoutchouc ; la poudre de copolymères SBS; les fumées de silice, notamment les fumées de silice hydrophile ou hydrophobe ; les silices pyrogénées, notamment les silices pyrogénées hydrophobes ou hydrophiles. 25 Selon un mode de réalisation de l'invention, les granules de liant clair peuvent comprendre en outre une ou plusieurs autres couches d'enrobage, à base d'antiagglomérant recouvrant tout ou en partie la couche de revêtement du liant clair solide à froid selon l'invention. Kit de liant clair solide à froid et sous forme divisée 30 Un autre objet de l'invention concerne un kit comprenant au moins : - un liant clair solide à froid et sous forme divisée tel que défini ci-dessus, ICG70117 FR dépôt texte 3055623 - une capsule comprenant un composé choisi parmi au moins un copolymère à base de motifs diène conjugué et de motifs hydrocarbure monovinyl aromatique, par exemple à base de motifs butadiène et de motifs styrène, au moins un dope d'adhésivité, au moins un agent colorant et leur mélange. 5 Selon un mode de réalisation de l'invention, le liant clair solide à froid et sous forme divisée est sous forme de pain. Selon un mode de réalisation de l'invention, le liant clair sous forme de pain comprend sur une de ses faces, une cavité permettant de loger tout ou partie de la capsule. 10 Selon un mode de réalisation de l'invention, la capsule est logée en tout ou partie dans la cavité de manière amovible. Selon ce mode de réalisation, la capsule peut être une capsule à enveloppe molle, notamment un sachet, ou une capsule à enveloppe dure. De préférence, la capsule est en film plastique thermofusible, notamment en 15 polyéthylène, ou en silicone. Un autre objet de l'invention concerne l'utilisation du kit tel que défini ci-dessus dans le procédé de préparation d'un liant clair prêt pour application selon l'invention. Selon un mode de réalisation de l'invention, le liant clair sous forme de pain et la capsule formant le kit tel que défini ci-dessus sont utilisées dans le procédé de préparation d'un 20 liant clair simultanément ou consécutivement. Dans une variante, lorsque le liant clair sous forme de pain et la capsule formant le kit tel que défini ci-dessus sont utilisés consécutivement dans le procédé de préparation d'un liant clair, ledit liant clair sous forme de pain est préalablement chauffé puis la capsule comprenant le copolymère est ajouté. Dans cette variante, avant le chauffage du pain de 25 liant clair, la capsule est délogée de la cavité présente sur l'une des faces du pain. Dans une autre variante, lorsque le liant clair sous forme de pain et la capsule formant le kit tel que défini ci-dessus sont utilisés simultanément dans le procédé de préparation d'un liant clair. ICG70117 FR dépôt texte 3055623 46 Applications du liant clair solide à froid et sous forme divisée Un autre objet de l'invention concerne l'utilisation de liant clair solide à froid et sous forme divisée tel que défini ci-dessus pour la fabrication d'enrobés ou d'asphaltes coulés. Le liant clair peut être employé pour fabriquer des enrobés ou des asphaltes coulés, en 5 association avec des granulats selon tout procédé connu. Dans un mode de réalisation de l'invention, les enrobés comprennent un liant clair selon l'invention, des granulats, éventuellement des charges et éventuellement des pigments. Les charges (ou fines) sont des particules de dimensions inférieures à 0,063 mm. Les granulats comprennent des particules de dimensions 0/2 (sable), 2/4 (gravillons), 4/6 et 10 6/10. L'enrobé comprend en général de 1 à 10% en poids de liant synthétique clair, par rapport au poids total de l'enrobé, de préférence de 4 à 8 % en masse, le reste étant constitué par les granulats, éventuellement les charges et éventuellement les pigments (les pigments représentant une quantité en masse de 0 à 1% de l'enrobé, les charges représentant une 15 quantité en poids de 0 à 2% de l'enrobé). Dans un autre mode de réalisation, les asphaltes coulés comprennent un liant clair selon l'invention, des charges minérales et éventuellement des pigments. L'asphalte comprend de 1 à 20% en poids de liant clair, par rapport au poids total de l'asphalte, de préférence de 5 à 10% en poids, le reste étant constitué par les charges et éventuellement les 20 pigments (les pigments représentant une quantité en masse de 0 à 1% de l'asphalte). Un autre objet de l'invention concerne un procédé de fabrication d'enrobés ou d'asphaltes coulés comprenant au moins un liant clair solide à froid et sous forme divisée et des granulats, le liant clair étant choisi parmi les liants clairs selon l'invention, ce procédé comprenant au moins les étapes de : 25 - chauffage des granulats à une température allant de 100°C à 180°C, - mélange des granulats avec le liant clair dans une cuve telle qu'un malaxeur ou un tambour malaxeur, - obtention d'enrobés ou d'asphaltes coulés ICG70117 FR dépôt texte 3055623 47 Dans un mode de réalisation de l'invention, le procédé ne comporte pas d'étape de chauffage du liant clair solide à froid et sous forme divisée avant son mélange avec les granulats. 5 Le procédé selon l'invention présente donc l'avantage de pouvoir être mis en oeuvre sans étape préalable de chauffage du liant clair solide à froid et sous forme divisée. Le procédé de fabrication d'enrobés ou d'asphaltes coulés selon l'invention ne requiert pas d'étape de chauffage du liant clair solide à froid et sous forme divisée avant mélange avec les granulats car au contact des granulats chauds, le liant clair solide à froid et sous 10 forme divisée fond. Le liant clair solide à froid et sous forme divisée selon l'invention tel que décrit ci-dessus présente l'avantage de pouvoir être ajouté directement aux granulats chauds, sans avoir à être fondu préalablement au mélange avec les granulats chauds. 15 De préférence, l'étape de mélange des granulats et du liant clair solide à froid et sous forme divisée est réalisée sous agitation, puis l'agitation est maintenue pendant au plus 5 minutes, de préférence au plus 1 minute pour permettre l'obtention d'un mélange homogène. Par ailleurs lors de la fabrication d'enrobés ou d'asphaltes coulés, lorsque le liant clair est 20 sous forme de granules composés d'une couche de revêtement, ladite couche de revêtement des granules casse sous l'effet du contact avec les granulats chauds et du cisaillement et il libère le liant clair. Enfin, la présence de la couche de revêtement dans le mélange du liant clair et de granulats ne dégrade pas les propriétés dudit liant clair pour la fabrication d'enrobés ou d'asphaltes coulés, comparativement à un liant clair 25 classique, c'est-à-dire n'étant pas solide à froid et sous une forme divisée. Un autre objet de l'invention concerne l'utilisation de liant clair solide à froid et sous forme divisée selon l'invention pour la fabrication d'émulsion. Dans un mode de réalisation de l'invention, l'émulsion de liant clair comprend un liant 30 clair selon l'invention, de l'eau et un agent émulsifiant. ICG70117 FR dépôt texte 3055623 48 Les différents modes de réalisation, variantes, les préférences et les avantages décrits ci-dessus pour chacun des objets de l'invention s'appliquent à tous les objets de l'invention et peuvent être pris séparément ou en combinaison. L'invention est illustrée par les exemples suivants donnés à titre non limitatif. 5 EXEMPLES Préparation de compositions de base de liant clair selon l'invention Les bases de liants clairs selon l'invention sont préparées selon le procédé général suivant : (i) On chauffe l'huile, par exemple à 170°C ; 10 (ii) On ajoute la résine, et on mélange par exemple de 1 h à 2 h à 170°C avec une vitesse d'agitation de 300 tr/min ; (iii) On ajoute le copolymère en poudre, et on mélange par exemple 2 h à 170°C avec une vitesse d'agitation de 300 tr/min ; (iv) Le cas échéant, on ajoute le dope d'adhésivité sous forme liquide puis on 15 mélange par exemple pendant 15 minutes à 170°C. Les caractéristiques rhéologiques et mécaniques des bases de liant clair selon l'invention auxquelles on fait référence dans ces exemples sont mesurées de la façon indiquée dans le tableau 1. 20 Tableau 1 Propriété Abréviation Unité Norme de mesure Pénétrabilité à l'aiguille à 25°C P25 1/10 mm NF EN 1426 Température de ramollissement TBA °C NF EN 1427 bille et anneau La variation de la température de ramollissement bille et anneau (TBA) est mesurée selon la norme NF EN 1427 de ladite composition entre l'échantillon extrait de la partie haute du tube d'échantillon et l'échantillon extrait de la partie basse du tube d'échantillon. ICG70117 FR dépôt texte 3055623 49 Des exemples de bases de liant clair Cl à C7 selon l'invention sont préparés selon le procédé décrit ci-dessus avec des constituants et proportions (en pourcentage en poids par rapport au poids total de liant clair) comme suit : Cl C2 C3 C4 C5 C6 C7 Huile RAE' 61,8 % 62,0 % - - - Huile DA05 - - 63,8 % 63,8 % 63,8% 61,6 % 54,3 % Résine 2 33,0 % 32,8 % 31,0 % 31,0 % 31% 33,2 % 40,0 % copolymère 5,0 % - _ 5% 5,0 % 5,5 % SBS 3 Polymère EVA - 2,0 % - - - - - Polymère - - - 5,0 % - - - EPDM copolymère 3,0 % 5,0 % - - - - thermoplastique 4 Dope 0,2% 0,2% 0,2% 0,2% 0,2% 0,2% 0,2% Pénétration (1/10 mm) 62 59 72 92 68 64,4 27,9 TBA (°C) 51 53,4 90,4 61 76,5 82,0 84 Tableau 2 : Compositions des bases de liant clair selon l'invention 5 1 RAE signifie « Residual Aromatic Extracts » et se réfère aux résidus d'extraits aromatiques de produits pétroliers. L'huile RAE utilisée dans les exemples Cl à C4 a la composition suivante : 31% en composés paraffiniques, 49% en composés naphténiques, et 20% en composés aromatiques, en masse de composant par rapport à la masse totale de l'huile 10 2 Résine hydrocarbure obtenue par polymérisation des hydrocarbures aromatiques insaturés C9-C10. Sa température de fusion est comprise entre 135 et 145°C selon l'ASTM D 3461. ICG70117 FR dépôt texte 3055623 3 Copolymère bloc linéaire 70/30 Styrène/Butadiène/Styrène comprenant une teneur pondérale en butadiène 1-2 de 28,5% par rapport à la masse totale des monomères et de masse moléculaire en masse d'environ 140 000 daltons équivalent polystyrène (PS). 4 Copolymère thermoplastique 70/30 Butadiène/Styrène de structure radiale, polymérisé 5 en solution, comprenant une teneur pondérale en butadiène 1-2 de 7,1% et de masse moléculaire en masse d'environ 330 000 daltons équivalent polystyrène (PS). 5 huile DAO est une huile de désasphaltage au propane caractérisée par une teneur de 67% en composés paraffiniques, 19% en composés naphténiques, et 14% en composés aromatiques en tant qu'agent plastifiant, en masse de composant par rapport à la masse 10 totale de l'huile. REVENDICATIONS1. Liant clair solide à froid et sous forme divisée comprenant au moins une base de liant clair et au moins un additif chimique choisi parmi un composé organique, une paraffine, un acide polyphosphorique et leurs mélanges. 2. Liant clair selon la revendication 1 comprenant de 0,1% à 5% en masse, de préférence de 0,5% à 4% en masse, plus préférentiellement de 0,5% à 2,5% en masse dudit additif chimique par rapport à la masse totale de ladite base de liant clair. 3. Liant clair selon la revendication 1 ou 2, dans lequel l'additif chimique est un composé organique qui présente une masse molaire en masse inférieure ou égale à 2000 gmal, de préférence une masse molaire inférieure ou égale à 1000 gmol-1. 4. Liant clair selon l'une quelconque des revendications 1 à 3 comprenant au moins : (i) un agent plastifiant, (ii) un agent structurant et, (iii) un copolymère, (iv) un additif chimique choisi parmi un composé organique, une paraffine, un acide polyphosphorique et leurs mélanges. 5. Liant clair selon l'une quelconque des revendications 1 à 4, sous forme de pain ou de granules. 6. Kit comprenant au moins : - un liant clair solide à froid et sous forme divisée selon l'une quelconque des revendications 1 à 4, - une capsule comprenant un composé choisi parmi au moins un copolymère à base de motifs diène conjugué et de motifs hydrocarbure monovinyl aromatique, par exemple à base de motifs butadiène et de motifs styrène, au moins un dope d'adhésivité, au moins un agent colorant et leur mélange. 7. Kit selon la revendication 6, dans lequel le liant clair solide à froid et sous forme divisée est sous forme de pain. 3055623 ICG70117 FR texte remplacement NI 52 8. Kit selon la revendication 6 ou 7 dans lequel le liant clair solide à froid et sous forme divisée comprend sur une de ses faces, une cavité permettant de loger tout ou partie de la capsule. 5 9. Kit selon la revendication 8, dans lequel la capsule est logée tout ou partie dans ladite cavité de manière amovible. 10. Procédé de préparation d'un liant clair selon l'une quelconque des revendications 1 à 5, comprenant : 10 - le mélange d'au moins une base de liant clair et d'au moins un additif chimique choisi parmi un composé organique, une paraffine, un acide polyphosphorique et leurs mélanges, pour former un liant clair additivé, - la mise en forme du liant clair additivé sous forme de pain ou de granules. 15 11. Procédé de transport et/ou de stockage et/ou de manipulation de liant clair solide à froid et sous forme divisée selon l'une quelconque des revendications 1 à 5, ou de kit comprenant un tel liant clair selon l'une quelconque des revendications 6 à 9, ledit liant clair étant transporté et/ou stocké et/ou manipulé sous forme de pains ou de granules de liant clair solides à température ambiante élevée. 20 12. Utilisation de liant clair solide à froid et sous forme divisée selon l'une quelconque des revendications 1 à 5 ou de kit comprenant un tel liant clair selon l'une quelconque des revendications 6 à 9 pour la fabrication d'enrobés ou d'asphaltes coulés. 25 13. Procédé de fabrication d'enrobés ou d'asphaltes coulés comprenant au moins un liant clair et des granulats, le liant clair étant choisi parmi les liants clairs solides à froid et sous forme divisée selon l'une quelconque des revendications 1 à 5, ce procédé comprenant au moins les étapes de : - chauffage des granulats à une température allant de 100°C à 180°C, 30 - mélange des granulats avec le liant clair dans une cuve telle qu'un malaxeur ou un tambour malaxeur, - obtention d'enrobés ou d'asphaltes coulés. 3055623 ICG70117 FR texte remplacement NI 53 14. Procédé selon la revendication 13, qui ne comporte pas d'étape de chauffage du liant clair solide à froid et sous forme divisée avant son mélange avec les granulats. 15. Utilisation de liant clair solide à froid et sous forme divisée selon l'une 5 quelconque des revendications 1 à 5, ou de kit comprenant un tel liant clair selon l'une quelconque des revendications 6 à 9, pour la fabrication d'émulsion.